(57)【要約】【課題】  全芳香族ポリアミド繊維の力学特性を改善する。【解決手段】  下記式（Ａ）及び（Ｂ）              ―ＮＨ―Ａｒ１―ＮＨ―              （Ａ）              ―ＯＣ―Ａｒ２―ＣＯ―              （Ｂ）（Ａｒ１，Ａｒ２は各々独立に炭素数６〜２０の２価の芳香族基を表わす。）の構成単位から主としてなる全芳香族ポリアミド１００重量部と平均粒子径１〜５００ｎｍのコロイダルシリカ０．０１〜１０重量部とからなる全芳香族ポリアミド樹脂組成物。【選択図】  なし【特許請求の範囲】
【請求項１】
下記式（Ａ）及び（Ｂ）
―ＮＨ―Ａｒ１―ＮＨ―              （Ａ）
―ＯＣ―Ａｒ２―ＣＯ―              （Ｂ）
（Ａｒ１，Ａｒ２は各々独立に炭素数６〜２０の２価の芳香族基を表わす。）
の構成単位から主としてなる全芳香族ポリアミド１００重量部と平均粒子径１〜５００ｎｍのコロイダルシリカ０．０１〜１０重量部とからなる全芳香族ポリアミド樹脂組成物。
【請求項２】
コロイダルシリカが０．１〜３重量部である請求項１の全芳香族ポリアミド樹脂組成物。
【請求項３】
全芳香族ポリアミドが、Ａｒ１が
【化１】
2005298650.tif 000009
及び／または
【化２】
2005298650.tif 000010
であり、Ａｒ２が
【化３】
2005298650.tif 000011
である請求項１または２に記載の全芳香族ポリアミド樹脂組成物。
【請求項４】
全芳香族ポリアミドが、Ａｒ１が
【化４】
2005298650.tif 000012
及び
【化５】
2005298650.tif 000013
からなり、両者のモル比が１：０．８〜１：１．２であり、Ａｒ２が
【化６】
2005298650.tif 000014
である請求項１〜３のいずれかに記載の全芳香族ポリアミド樹脂組成物。
【請求項５】
請求項１〜４のいずれかに記載の樹脂組成物からなるコンポジットファイバー。
【発明の詳細な説明】
【技術分野】
【０００１】
本発明は、全芳香族ポリアミドの樹脂組成物およびコンポジットファイバーに関するものである。より詳しくはコロイダルシリカとコンポジット化することにより全芳香族ポリアミド繊維の力学特性を改善する技術に関する。
【背景技術】
【０００２】
コロイダルシリカは、主として粒状の二酸化珪素であり、これまで研磨剤、塗料用改質剤、紙、プラスチック、金属等への表面処理剤、接着剤、触媒、電池、セラミックスへの添加剤、顔料等、極めて多岐に亘る産業分野で用いられている素材である。かかる広範囲な用途展開は主としてコロイダルシリカの防滑性、研磨性、接着性などの優れた特性を利用したものであり、いわば機能性素材として用いられてきたものである。その反面、例えば樹脂とのコンポジットにより力学特性を向上させるといった構造材料としての面からは形状が粒径であることもあり、炭素繊維やガラス繊維、あるいは近年研究が盛んなカーボンナノチューブ等に比べてこれまであまり着目されておらず研究例が少なかった。例えば特殊な処理をして分散性を向上させたコロイダルシリカと熱可塑性樹脂との複合材料からなる射出成形品で曲げ特性が向上したという例が報告されている（特許文献１，２参照）。
【０００３】
全芳香族ポリアミド樹脂（一般にアラミド樹脂と呼ばれる）は剛直な芳香族環を連結させた構造をとり、耐熱性、力学特性、耐薬品性等に優れた素材として、主として繊維の形で防弾繊維、電気絶縁材料、各種補強剤等に広く利用されており工業的に重要性が高いものであるが、使用される用途に応じてアラミド繊維により高度な特性が要求されるようになってきている。
【０００４】
【特許文献１】特開平９−１５１２７４号公報
【特許文献２】特開平９−１５１３１６号公報
【発明の開示】
【発明が解決しようとする課題】
【０００５】
本発明の課題はアラミド繊維の力学特性、特に繊維の引っ張り特性、特に弾性率を改善することにある。
【課題を解決するための手段】
【０００６】
本発明者らは鋭意検討した結果、粒径の小さなコロイダルシリカを用いて全芳香族ポリアミドのコンポジットファイバーを作成すると、驚くべきことにもともと高いレベルにあるアラミド繊維の力学物性がさらに大幅に向上することを見出した。特にジアミン成分がある特定のモノマーの組み合わせからなる共重合体であり、等方性溶液から紡糸を行い、次いで高温で高延伸させることにより得られるアラミド繊維の場合にその向上効果が高いことを見出し本発明に到達した。
【０００７】
すなわち本発明は、全芳香族ポリアミド１００重量部と平均粒子径１〜５００ｎｍのコロイダルシリカ０．０１〜１０重量部とからなる全芳香族ポリアミド樹脂組成物である。コロイダルシリカが０．１〜３重量部であることがより好ましい。またかかる樹脂組成物からなるコンポジットファイバーである。本発明に用いられる好ましい全芳香族ポリアミドとして、特定の成分からなる全芳香族ポリアミドを挙げることが出来る。
【発明の効果】
【０００８】
本発明で得られるアラミド繊維のコンポジットファイバーは、力学特性、特に繊維軸方向の引っ張り特性、特に弾性率が大幅に向上するというメリットを有する。
【発明を実施するための最良の形態】
【０００９】
以下、本発明について詳述する。
本発明に用いられる全芳香族ポリアミドは、実質的に下記式（Ａ）及び（Ｂ）
―ＮＨ―Ａｒ１―ＮＨ―              （Ａ）
―ＯＣ―Ａｒ２―ＣＯ―              （Ｂ）
上記一般式（Ａ）、（Ｂ）において、Ａｒ１，Ａｒ２は各々独立に炭素数６〜２０の２価の芳香族基を表わす。
の２つの構成単位が交互に繰り返された構造からなる全芳香族ポリアミドである。
【００１０】
上記Ａｒ１，Ａｒ２は、各々独立に炭素数６〜２０の２価の芳香族基であるが、その具体例としては、メタフェニレン基、パラフェニレン基、オルトフェニレン基、２，６−ナフチレン基、２，７−ナフチレン基、４，４’−イソプロピリデンジフェニレン基、４，４’−ビフェニレン基、４，４’−ジフェニレンスルフィド基、４，４’−ジフェニレンスルホン基、４，４’−ジフェニレンケトン基、４，４’−ジフェニレンエーテル基、３，４’−ジフェニレンエーテル基、メタキシリレン基、パラキシリレン基、オルトキシリレン基等が挙げられる。
【００１１】
これらの芳香族基の水素原子のうち１つまたは複数がそれぞれ独立にフッ素、塩素、臭素等のハロゲン基；メチル基、エチル基、プロピル基、ヘキシル基等の炭素数１〜６のアルキル基；シクロペンチル基、シクロヘキシル基等の炭素数５〜１０のシクロアルキル基；フェニル基等の炭素数６〜１０の芳香族基で置換されていてもよい。なお、上記式（Ａ）及び／又（Ｂ）の構成単位が、２種以上の芳香族基からなる共重合体であっても差し支えない。また上記式（Ａ）及び（Ｂ）以外にも物性を損なわない範囲で少量の他成分が含まれていても差し支えない。
【００１２】
これらのうち、Ａｒ１はメタフェニレン基、パラフェニレン基、３，４’−ジフェニレンエーテル基が好ましく、パラフェニレン基、またはパラフェニレン基と３，４’−ジフェニレンエーテル基とを併用したものがさらに好ましく、パラフェニレン基と３，４’−ジフェニレンエーテル基とを併用した場合にはそのモル比が１：０．８〜１：１．２の範囲にあることがさらに好ましい。
【００１３】
Ａｒ２はメタフェニレン基、パラフェニレン基、が好ましく、パラフェニレン基がさらに好ましい。
【００１４】
本発明において好適に用いられるものの一つとして、Ａｒ１がパラフェニレン基及び３，４’−ジフェニレンエーテル基でありそのモル比が１：０．８〜１：１．２の範囲にあり、Ａｒ２がパラフェニレン基である全芳香族ポリアミドを挙げることが出来る。
【００１５】
すなわち全芳香族ポリアミドが、Ａｒ１が
【化１】
2005298650.tif 000002
及び／または
【化２】
2005298650.tif 000003
であり、Ａｒ２が
【化３】
2005298650.tif 000004
であることが好ましい。
【００１６】
また全芳香族ポリアミドが、Ａｒ１が
【化４】
2005298650.tif 000005
及び
【化５】
2005298650.tif 000006
からなり、両者のモル比が１：０．８〜１：１．２であり、Ａｒ２が
【化６】
2005298650.tif 000007
であることが好ましい。
【００１７】
これらの全芳香族ポリアミドは溶液重合法、界面重合法、溶融重合法など従来公知の方法にて製造する事が出来る。重合度は芳香族ジアミン成分と芳香族ジカルボン酸成分の比率によりコントロールすることが出来、得られるポリマーの分子量としては９８重量％濃硫酸に０．５ｇ／１００ｍＬの濃度で溶かした溶液を３０℃にて測定した特有粘度（ｉｎｈｅｒｅｎｔ  ｖｉｓｃｏｓｉｔｙ）ηｉｎｈが０．０５〜２０ｄL／ｇであることが好ましく、１．０〜１０ｄL／ｇの間に有るものがより好ましい。
【００１８】
本発明で用いるコロイダルシリカは、その平均粒子径が１〜５００ｎｍのものであり、好ましくは５〜３００ｎｍ、より好ましくは５〜１５０ｎｍである。平均粒子径が小さいものは好ましいが１ｎｍ以下のものは製造が難しい。また平均粒子径が５００ｎｍ以上と大きい場合は本発明のコンポジットファイバーの力学特性を向上させることが困難となる。コロイダルシリカの平均粒子径は、レーザー回折法、動的光散乱法等の粒径および粒径分布測定方法を用いて測定することが出来る。コロイダルシリカのようにナノサイズ粒子の場合は１次粒子から２次粒子へと凝集構造をとり易いが、ここでいう平均粒子径とは１次粒子の粒径サイズのことを示す。
【００１９】
本発明では、１次粒子の構造がほぼ球状であり粒度分布が狭いコロイダルシリカを好ましく用いることが出来るが、それ以外にもある程度フィラー形状となったもの、球状粒子同士が鎖状に連なって細長い形状をしたコロイダルシリカも好適に用いることが出来る。
【００２０】
かかるコロイダルシリカは従来公知の方法で製造され、珪酸ソーダ法、ゾルゲル法等が挙げられるがこれらに限定されるものではない。
【００２１】
一般にコロイダルシリカは水やアルコール等の溶媒に分散したゾル状態で用いられるが、本発明ではコロイダルシリカに用いられる溶媒と全芳香族ポリアミドの紡糸に用いられる溶媒とが、例えばコロイダルシリカの凝集を引き起こす、あるいは紡糸が困難となる等互いに悪い影響を与えないものを用いることが好ましい。かかる観点からコロイダルシリカの好ましい分散溶媒として、水、メタノールやイソプロパノール等のアルコール類、エチレングリコール等の２価アルコール類、アセトンやＭＥＫ等のケトン類、ジメチルアセトアミドやＮ−メチル−２−ピロリドン等の非プロトン性極性溶媒類を挙げることが出来る。これらの溶媒に対する分散性を高めるためにコロイダルシリカの表面変性、溶媒のｐＨ制御、分散剤やカップリング剤の使用等を行っても良い。該溶媒におけるコロイダルシリカ濃度としては、特に制限はないが通常１〜５０重量％の範囲のものが用いられる。濃度が高すぎると均一分散が困難となり、また逆に濃度が低すぎるものもアラミド樹脂との混合溶液調製時に多量の溶媒が必要となるため好ましくない場合がある。
【００２２】
本発明の全芳香族ポリアミド樹脂組成物およびそのコンポジットファイバーの組成としては、全芳香族ポリアミド１００重量部に対して、コロイダルシリカが０．０１〜１０重量部、好ましくは０．０５〜５重量部、より好ましくは０．１〜３重量部である。コロイダルシリカが０．０１重量部未満だとコンポジットファイバーの力学特性の向上効果が観察されにくく、逆に１０重量部以上であっても力学物性を向上させることが困難となる。
【００２３】
本発明のコンポジットファイバーの製造法としては、全芳香族ポリアミドとコロイダルシリカの混合溶液を調製し、その混合溶液から紡糸する方法が好ましい。かかる際に用いられる溶媒としては、ジメチルアセトアミド、Ｎ−メチル−２−ピロリドン等のアミド系溶媒、あるいは１００％硫酸、りん酸、ポリりん酸、メタンスルホン酸等の酸溶媒が挙げられる。
【００２４】
混合溶液を調製する方法としては、公知のいかなる方法でも適用できるが、最初ゾル状態のコロイダルシリカが凝集等を起こさずに均一に分散するよう調製することが望ましい。かかる観点から好ましい調製方法の一つとして、コロイダルシリカゾルに、その添加により凝集等が起こらない溶媒を加えてまずコロイダルシリカゾルを希釈した後、全芳香族ポリアミド溶液あるいは固体の全芳香族ポリアミドを添加して混合させるという方法を挙げることが出来る。
【００２５】
かくして得られた混合溶液から、湿式、乾式、乾式湿式の併用いずれかを用いてコンポジットファイバーの紡糸を行うことが出来る。Ａｒ１とＡｒ２がともにパラフェニレン基であるポリ（パラフェニレンテレフタルアミド）の場合は、１００％硫酸、りん酸、ポリりん酸、メタンスルホン酸等の酸溶媒を混合溶媒として、液晶紡糸によりコンポジットファイバーを得ることが出来る。液晶紡糸では通常、高いドラフト比でキャップから溶液を紡糸することにより配向させることができる。
【００２６】
また全芳香族ポリアミドが例えば、Ａｒ１がパラフェニレン基及び３，４’−ジフェニレンエーテル基でありそのモル比が１：０．８〜１：１．２の範囲にあり、Ａｒ２がパラフェニレン基である全芳香族ポリアミドの場合は、ジメチルアセトアミド、Ｎ−メチル−２−ピロリドン等のアミド系溶媒を混合溶媒として乾湿式紡糸を行った後、高温下、高倍率で延伸配向させることによりコンポジットファイバーを得ることが出来る。かかる際の好ましい延伸倍率としては２〜４０倍、より好ましくは５〜３０倍であるが、最大延伸倍率（ＭＤＲ）になるべく近づけて延伸することが力学物性の面で望ましい。好ましい延伸配向時の温度としては１００℃〜８００℃、より好ましくは２００℃〜６００℃である。
【実施例】
【００２７】
以下に実施例により本発明を詳述する。但し、本発明はこれら実施例に何ら限定されるものではない。
（１）コロイダルシリカの粒子径：大塚電子（株）製ダイナミック光散乱光度計ＤＬＳ−７０００を使用して求めた。シリカゾルを溶媒で希釈後、Ａｒレーザーにて２５℃で動的光散乱測定を行い、ヒストグラム法解析により粒度分布を求めて平均粒子径を算出した。
（２）繊維の機械特性：オリエンテック株式会社製テンシロン万能試験機１２２５Ａを用いて、得られた繊維の単糸での引張り試験を行い、弾性率および強度を求めた。
【００２８】
［参考例１：アラミド樹脂溶液の作成］
十分に乾燥した攪拌装置付きの三口フラスコに、脱水精製したＮＭＰ２１５０ｇ、ｐ−フェニレンジアミン２７．０４ｇ及び３、４’―ジアミノジフェニルエーテル５０．０６ｇを常温下で添加し窒素中で溶解した後、氷冷し攪拌しながらテレフタル酸ジクロリド１０１．５１ｇを添加した。その後徐々に昇温して最終的に８０℃、８０分反応させたところで水酸化カルシウム３７．０４ｇを添加して中和反応を行い、ＮＭＰのアラミド樹脂溶液を得た。得られたドープを水にて再沈殿することにより得たアラミド樹脂の濃度０．５ｇ／１００ｍＬの濃硫酸溶液を３０℃で測定した特有粘度ηｉｎｈは３．７ｄＬ／ｇであった。
【００２９】
［実施例１］
日産化学工業（株）製の球状コロイダルシリカのＩＰＡ分散液［商品名：オルガノシリカゾルＩＰＡ−ＳＴ（シリカ濃度３０％、粒子径１０−２０ｎｍ）］０．５ｇにＮＭＰ５０ｇを加え、室温で攪拌したところ均一に分散した透明な溶液を得た。別途このオルガノシリカゾルＩＰＡ−ＳＴの動的光散乱測定を行ったところ、ＩＰＡで希釈して測定した場合は平均粒子径４２ｎｍ、ＮＭＰで希釈した場合は平均粒子径３２ｎｍであり、ＮＭＰ溶媒の添加により何らコロイダルシリカ粒子の凝集等が起こっておらず分散性が保たれていることを確認した。このコロイダルシリカのＮＭＰ／ＩＰＡゾルに参考例１で作成したアラミド樹脂溶液２４７．５ｇを加えて温度８０℃で４時間攪拌することにより、アラミド樹脂／コロイダルシリカ＝９９／１（重量比）の混合溶液を得た。かくして得られたポリマードープを孔径０．３ｍｍ、Ｌ／Ｄ＝１、孔数５個のキャップを用いて、シリンダー温度５０℃にてＮＭＰ３０重量％の水溶液である温度５０℃の凝固浴中に速度３ｍ／分にて押出した。キャップ面と凝固浴面との距離は１０ｍｍとした。凝固浴から取り出した繊維を５０℃の水浴中にて水洗し、１２０℃の乾燥ローラーで乾燥後、５００℃の熱板上にて延伸させた。先にこの延伸工程における最大延伸倍率（ＭＤＲ）を求め、実際はその０．９倍の倍率（２０．１倍、速度６０．３ｍ／分）で延伸を行いコンポジットファイバーを得た。得られたコンポジットファイバーの単繊維径は２．２６ｄｔｅｘであった。また繊維の引っ張り試験より、弾性率は８７．２ＧＰａ、強度は２８．３ｃＮ／ｄｔｅｘであった。
【００３０】
［実施例２］
実施例１で用いた球状のコロイダルシリカを、日産化学工業（株）製の鎖状（パールネックレス状）コロイダルシリカのＩＰＡ分散液［商品名：オルガノシリカゾルＩＰＡ−ＳＴ−ＵＰ（シリカ濃度１５％、粒子径４０−１００ｎｍ）］１．０ｇに変更した他は実施例１と同様にして混合溶液を調製した。実施例１と同様に別途このオルガノシリカゾルＩＰＡ−ＳＴ−ＵＰの動的光散乱測定を行ったところ、ＩＰＡで希釈して測定した場合は平均粒子径８４ｎｍ、ＮＭＰで希釈した場合は平均粒子径７５ｎｍであり、ＮＭＰ溶媒の添加により何らコロイダルシリカ粒子の凝集等が起こっていないことを確認した。かかる混合溶液を用いて実施例１と同様にして紡糸を行い、MDR×０．９倍の倍率で延伸してアラミド樹脂／コロイダルシリカ＝９９／１（重量比）のコンポジットファイバーを得た。このコンポジットファイバーの各種物性を表１に示した。
【００３１】
［比較例１］
参考例１で作成したＮＭＰのアラミド樹脂溶液２４７ｇに、さらにＮＭＰ５０ｇを加えて温度８０℃で４時間攪拌することにより、実施例１とほぼ同じポリマー濃度でコロイダルシリカを含まないアラミド樹脂溶液を得た。この溶液から実施例１と同様に紡糸を行い、MDR×０．９倍の倍率で延伸してアラミドファイバーを得た。このファイバーの各種物性を表１に示した。
【００３２】
【表１】
2005298650.tif 000008